(57)【特許請求の範囲】
【請求項１】
クロム及びアンチモンを含有しない複合酸化物系顔料を含有し、４００ｎｍ以下の紫外線を実質的に透過せず、４００〜７００ｎｍにおける分光光度計による全光線透過率の平均値が３０％以下であり、前記複合酸化物系顔料は、アルミニウム、鉄及び酸化チタンを含有する複合酸化物系顔料、及び、酸化亜鉛、酸化鉄、カーボンブラック、酸化チタン、シリカを含有する複合酸化物系顔料からなる群から選択される１以上である遮光シート。
【請求項２】
クロム及びアンチモンを含有しない複合酸化物系顔料を含有し、４００ｎｍ以下の紫外線を実質的に透過せず、使用環境下において、４００〜７００ｎｍにおける分光放射計による透過率の平均値が３０％以下であり、波長７００ｎｍにおける透過率と、波長４００ｎｍにおける透過率の比率が１．５倍以上であり、前記複合酸化物系顔料は、アルミニウム、鉄及び酸化チタンを含有する複合酸化物系顔料、及び、酸化亜鉛、酸化鉄、カーボンブラック、酸化チタン、シリカを含有する複合酸化物系顔料からなる群から選択される１以上である遮光シート。
【請求項３】
ポリオレフィン系樹脂を含んでなる請求項１又は２に記載の遮光シート。
【請求項４】
表面に穴を有し、前記穴は、スリット、十字又は斜め十字の形状を有する、請求項１〜３のいずれか１項に記載の遮光シート。
【請求項５】
フィルムの形態である請求項１〜４のいずれか１項に記載の遮光シート。
【請求項６】
前記遮光シートの幅方向における端部にハトメ加工がされた部位を有する、請求項１〜５のいずれか１項に記載の遮光シート。
【請求項７】
前記遮光シートの幅方向における中央近傍にハトメ加工がされた部位を更に有する、請求項６に記載の遮光シート。
【請求項８】
被覆茶用茶葉を栽培するために用いられる請求項１〜７のいずれか１項に記載の遮光シート。
【請求項９】
前記ハトメ加工がされた部位を治具で固定することにより請求項１〜８に記載の遮光シートを展張することを特徴とする遮光シートの使用方法。
【発明の詳細な説明】
【技術分野】
【０００１】
本発明は、例えば、被覆茶用茶葉等を栽培するために用いられる遮光シートに関る。
【背景技術】
【０００２】
玉露・抹茶等の高級茶の品質（香味）は、摘採前の一定期間、茶園を被覆遮光することによって、旨味成分である遊離アミノ酸（茶固有のアミノ酸であるテアニンを含む）を増加させることによって得ることができる。
【０００３】
高級茶用茶葉を栽培するためには、従来から、茶園を一定期間葭簀（よしず）や藁（わら）で覆う方法が用いられてきた。本ず被覆と呼ばれる伝統的な手法では、４月中旬から下旬にかけて茶園をシート状に結束した葭簀を並べて覆い、約１０日後にさらに藁振りと呼ばれる藁を均等に振り広げる作業を数度行い、５月下旬又は６月上旬にすべての覆いを外すという作業が行われる。いずれの作業においても、一定の熟練が必要であり、特に藁振りは棚のパイプの上に乗って行う危険で熟練を要する作業である。この間、葭簀のみで約１０日間、葭簀と藁で約２０日間被覆遮光を行う。茶園を被覆遮光することにより、遊離アミノ酸からカテキン（ポリフェノール）等他の成分への変換が抑制され、その結果遊離アミノ酸が蓄積されて旨味が増すことになる。
【０００４】
この伝統的な手法では、２段階にわたって２層の被覆を行う作業と取り外し作業が茶生産者の多大な労力負担となることから、近年、遮光性に優れたポリエチレン、ポリプロピレン等を素材とした黒色のもの（以下、「黒色化繊」という。）を長尺のネット状にした、寒冷紗や遮光ネット等を使用して、（広い範囲の覆いと取り外しを省力的に行う、いわゆる慣行手法が普及している。黒色化繊による慣行手法では、２層の黒色化繊により本ず被覆と同様に２段階の被覆が行われることが多い。
【０００５】
伝統手法の中には、上記被覆とは別個に薦（こも）を用いて１層のみの被覆を行うものもあった。この方法は２層による被覆に比べて品質的にはやや劣るものの簡易的に玉露・抹茶等の高級茶用の茶葉を栽培できるという利点がある。この伝統的な１層による被覆は、棚を用いた１層の黒色化繊による被覆にほぼ置き換わっている。
【０００６】
しかしながら、黒色化繊を用いた慣行手法では、２層、１層いずれの場合も伝統手法による場合と比べて玉露・抹茶の品質が劣り、加えて、近年の気候変動により品質の変動が大きくなるという問題が生じ、茶生産者から品質を改善するための新たな手法が求められてきた。
【０００７】
一方、近年、被覆茶用茶葉の栽培用資材においても、伝統的栽培である葭簀や藁を使用した「本ず」栽培の代替として普及を進めてきた黒寒冷紗を使用した遮光栽培において、資材費の高騰が問題になってきておりその改善が求められていた。しかし、黒寒冷紗を使用した遮光栽培では、伝統的栽培な「本ず」栽培程の高級茶を生産することが出来ない問題点があった。これは、黒寒冷紗や遮光ネットと葭簀や藁といった自然素材の透過特性の差異に起因するものと思われ、特に高級茶の特徴である高濃度の遊離アミノ酸量を得ることが困難であった。茶特有の旨味成分としてテアニンという遊離アミノ酸があり、伝統的な「本ず」栽培で生産した時の様な、高濃度のテアニンを含有する高級茶を安価で簡便な資材で栽培する具体的な方法の提示が求められていた。また、遮光資材は1年で１月程度使われるだけで、使用しない時期は棚の端に収束されることから、収束時にコンパクトになるものが好ましいとされている。このような状況から、被覆茶用茶葉の被覆用資材としてフィルムが注目され、収束性、光線透過性の確保が可能なフィルムが要望されている。しかしながら、現在のところ、実用的に使用できるフィルム状の棚栽培用の茶の遮光資材は実現していない。
【先行技術文献】
【特許文献】
【０００８】
【特許文献１】特開２０１３−１８８１３８号公報
【発明の概要】
【発明が解決しようとする課題】
【０００９】
本発明は、葭簀や藁の光透過特性に類似した光透過特性を有し、簡易に展張することが可能で、取扱性が容易な遮光シートを提供することを目的とする。
また、本発明は、葭簀や藁の光透過特性に類似した光透過特性を有し、簡易に展張することが可能で、環境負荷の少ない遮光シートを提供することをも目的とする。
【課題を解決するための手段】
【００１０】
テアニンは元々根で生成することが判っている。テアニンの量が増えるメカニズムとして、根でつくられたテアニンが葉に転流し、紫外線を遮光することにより、本来、葉で紫外線を受けてカテキンに変化するはずのテアニン濃度が高くなる。本発明に関る資材は、４００ｎｍ以下の紫外線を実質的に透過せずに、可視光線をより適切な量とバランスで透過することにより、テアニンからカテキンへの変化を抑制しながら、木を弱らせない程度の光合成を可能にする。可視光を完全に遮光すると、光合成ができずに樹勢が衰え、紫外線を透過すると、カテキンへの変化が抑制できない。このように従来の慣用資材である黒寒冷紗では、特定波長の透過光を選択的に圃場内に入れることが困難で、単純に全波長の光量を遮光率でコントロールすることが出来るのみであった。
【００１１】
本発明者らは、実質的に紫外線を透過させずに、可視光をほぼ遮光するか、更に長波長にいくほど可視光を透過させる光透過特性を有する遮光シートを用いると、テアニンの量を増やすことができると考え鋭意検討した結果、本発明を完成した。
更に、本発明者らは、かかる光透過特性を有する遮光シートの表面に特定の形状の穴を設けることにより、光や雨が適度に抜けることができ茶葉の栽培性に有効で、また収束性も良好で、実用的な強度を有する遮光シートを提供することができることを見出し、本発明を完成させるに至った。
更に、本発明者らは、特定の顔料を用いることにより、葭簀や藁の光透過特性に類似した光透過特性を有し、簡易に展張することが可能で、環境負荷の少ない遮光シートを提供することができることを見出し、本発明を完成させるに至った。
【００１２】
即ち、本発明は、
［１］酸化チタンを含有し、４００ｎｍ以下の紫外線を実質的に透過せず、４００〜７００ｎｍにおける分光光度計による全光線透過率の平均値が３０％以下である遮光シート。
［２］酸化チタンを含有し、４００ｎｍ以下の紫外線を実質的に透過せず、使用環境下において、４００〜７００ｎｍにおける分光放射計による透過率の平均値が３０％以下であり、波長７００ｎｍにおける透過率と、波長４００ｎｍにおける透過率の比率が１．５倍以上である遮光シート。
［３］ポリオレフィン系樹脂を含んでなる［１］又は［２］に記載の遮光シート。
［４］複合酸化物系顔料を含む［１］〜［３］のいずれか１項に記載の遮光シート。
［５］前記複合酸化物系顔料がクロム及びアンチモンを含有しない、［４］に記載の遮光シート。
［６］表面に穴を有し、前記穴は、スリット、十字又は斜め十字の形状を有する、［１］〜［５］のいずれか１項に記載の遮光シート。
［７］フィルムの形態である［１］〜［６］のいずれか１項に記載の遮光シート。
［８］前記遮光シートの幅方向における端部にハトメ加工がされた部位を有する、［１］〜［７］のいずれか１項に記載の遮光シート。
［９］前記遮光シートの幅方向における中央近傍にハトメ加工がされた部位を更に有する、［８］に記載の遮光シート。
［１０］被覆茶用茶葉を栽培するために用いられる［１］〜［９］のいずれか１項に記載の遮光シート。
［１１］前記ハトメ加工がされた部位を治具で固定することにより［１］〜［１０］に記載の遮光シートを展張することを特徴とする遮光シートの使用方法。
に存するものである。
【発明の効果】
【００１３】
本発明により、葭簀や藁の透過特性に類似した透過特性を有し、簡易に展張することが可能で、取り扱いが良好な遮光シートを提供することができる。また、本発明により、葭簀や藁の透過特性に類似した透過特性を有し、光や雨が適度に抜け、また収束性も良好で、実用的な強度を有する遮光シートを提供することができる。かかる遮光シートを被覆茶用茶葉の栽培に用いることで、高品質の茶を大量に生産できるため、非常に有用である。
また、本発明により、葭簀や藁の光透過特性に類似した光透過特性を有し、簡易に展張することが可能で、環境負荷の少ない遮光シートを提供することができる。
【図面の簡単な説明】
【００１４】
【図１】本発明の遮光シート、及び従来の資財の使用例。
【図２】実施例２〜６における穴あけ加工の形状
【図３】実施例１〜４の遮光フィルムの分光光度計で測定した全光線透過率
【図４】実施例２〜４の遮光フィルムの分光放射計で測定した透過率
【図５】比較例１〜３の遮光資材の分光放射計で測定した透過率
【図６】比較例４〜６の遮光資材の分光放射計で測定した透過率
【図７】比較例７の遮光資材の分光放射計で測定した透過率
【図８】実施例７〜１０の遮光資材の分光光度計で測定した全光線透過率
【発明を実施するための形態】
【００１５】
以下、本発明を詳細に説明する。
【００１６】
本発明の遮光シートは、酸化チタンを含有し、実質的に紫外線を透過させずに、可視光をほぼ遮光するが長波長にいくほど可視光を透過させるという特徴を有する。
【００１７】
本発明の１つの実施態様は、酸化チタンを含有し、４００ｎｍ以下の紫外線を実質的に透過せず、４００〜７００ｎｍにおける分光光度計による全光線透過率の平均値が３０％以下である遮光シートである。
本発明の遮光シートは、葭簀や藁の透過特性に類似した光透過特性を有し、テアニンの量を増やすことができ、葭簀や藁と同程度の栽培効果を得ることが可能となる。
【００１８】
本発明の遮光シートは、４００ｎｍ以下の紫外線を実質的に透過しない。本発明の遮光シートは、３００〜４００ｎｍにおける分光光度計による全光線透過率の平均値が１０％以下、好ましくは５％以下、より好ましくは３％以下、更に好ましくは１％以下である。
本発明の遮光シートの４００〜７００ｎｍの分光光度計による全光線透過率の平均値は、３０％以下であり、好ましくは２０％以下であり、より好ましくは１０％以下である。また、本発明の遮光シートの４００〜７００ｎｍの分光光度計による全光線透過率の平均値は、好ましくは３％以上である。ここで、全光線透過率の平均値とは１ｎｍごとの透過率の平均値を表す。
【００１９】
本発明のもう１つの態様は、酸化チタンを含有し、４００ｎｍ以下の紫外線を実質的に透過せず、使用環境下において、４００〜７００ｎｍにおける分光放射計による透過率の平均値が３０％以下であり、波長７００ｎｍにおける透過率と、波長４００ｎｍにおける透過率の比率が１．５倍以上である遮光シートである。
即ち、本発明の遮光シートは、実際の使用環境下においても、実質的に紫外線を透過させずに、可視光をほぼ遮光するが長波長にいくほど可視光を透過させるという特徴を有する。
本発明の遮光シートは、３００〜４００ｎｍにおける分光光度計による全光線透過率の平均値が１０％以下、好ましくは５％以下、より好ましくは１％以下、更に好ましくは０．５％以下である。
遮光シートの使用環境下での４００〜７００ｎｍにおける分光放射計による透過率の平均値は、３０％以下であり、好ましくは２０％以下であり、更に好ましくは１０％以下である。
また、本発明の遮光シートの分光放射計による波長７００ｎｍにおける透過率と、波長４００ｎｍにおける透過率の比率は、１．５倍以上であり、好ましくは２倍以上、より好ましくは１０倍以上、更に好ましくは２０倍以上である。
本発明の遮光シートは、このような光透過特性を有することにより、特に被覆茶用茶葉を栽培するにあたり、葭簀や藁と同程度の栽培効果を得ることが可能となる。
【００２０】
本発明の遮光フィルムを構成する樹脂としては、塩化ビニル系樹脂、ポリオレフィン系樹脂等の農業用フィルムに通常用いられる樹脂を用いることができるが、ポリオレフィン系樹脂であることが好ましい。
【００２１】
本発明に用いることができるポリオレフィン系樹脂としては、α−オレフィン系の単独重合体、α−オレフィンを主成分とする異種単量体との共重合体、α−オレフィンと共役ジエンまたは非共役ジエン等の多不飽和化合物、アクリル酸、メタクリル酸、酢酸ビニル等との共重合体などがあげられ、例えば高密度、低密度または直鎖状低密度ポリエチレン、ポリプロピレン、エチレン−プロピレン共重合体、エチレン−ブテン共重合体、エチレン−４−メチル−１−ペンテン共重合体、エチレン−酢酸ビニル共重合体、エチレン−アクリル酸共重合体等が挙げられる。これらのうち、密度が０．９１０〜０．９３５の低密度ポリエチレンやエチレン−α−オレフィン共重合体および酢酸ビニル含有量が３０重量％以下のエチレン−酢酸ビニル共重合体が、柔軟性や耐候性やおよび価格の点から好ましい。また、本発明において、ポリオレフィン系樹脂の少なくとも一成分としてメタロセン触媒で共重合して得られるエチレン−α−オレフィン共重合体樹脂を使用することができる。
【００２２】
メタロセン触媒で共重合して得られるエチレン−α−オレフィン共重合体樹脂としては、通常エチレンとブテン−１、ヘキセン−１、４−メチルペンテン−１、オクテンなどのα−オレフィンとの共重合体であり、例えば下記の（Ａ法）（特開昭５８−１９３０９号、特開昭５９−９５２９２号、特開昭６０−３５００５号等）や（Ｂ法）（特開平６−９７２４号、特開平６−１３６１９５号、特開平６−１３６１９６号等）により得られる。
【００２３】
本発明の遮光シートは、酸化チタンを含有する。酸化チタンとしては、市販の酸化チタンを使用することができ、また、ルチル型、アナターゼ型、ブルッカイト型のいずれであってもよい。
【００２４】
本発明の遮光シートは、実質的に紫外線を透過させずに、可視光をほぼ遮光するが長波長にいくほど可視光を透過させる光学特性を実現するために更に別の顔料を含むことができる。このような顔料としては、カーボンブラック、複合酸化物系顔料が好適に用いることができる。
カーボンブラックとしては、市販のカーボンブラックを使用することができる。
【００２５】
本発明の１つの態様は、複合酸化物系顔料を含む遮光シートである。
複合酸化物系顔料の一例としては、クロム、アンチモン、ニッケル等を含有する複合酸化物系顔料が挙げられ、このような複合酸化物系顔料として、例えば、Ｔｉ−Ｓｂ（ＩＩＩ）−Ｃｒを主成分とする構成元素からなる複合酸化物系顔料を用いることができる。
【００２６】
本発明の１つの側面は、酸化チタン及び／又はカーボンブラック、及び複合酸化物系顔料を含む遮光シートである。
酸化チタン及び／又はカーボンブラック、及びＴｉ−Ｓｂ（ＩＩＩ）−Ｃｒを主成分とする構成元素からなる複合酸化物系顔料の合計含有量は、遮光シートの全重量に対し、通常１〜２０重量％、好ましくは２〜１５重量％、更に好ましくは３〜１０重量％である。
また、Ｔｉ−Ｓｂ（ＩＩＩ）−Ｃｒを主成分とする構成元素からなる複合酸化物系顔料の含有量は、遮光シートの全重量に対し、通常０．３〜３重量％、好ましくは０．５〜２．５重量％である。
酸化チタン、カーボンブラックの含有量は、酸化チタン、カーボンブラック及びＴｉ−Ｓｂ（ＩＩＩ）−Ｃｒを主成分とする構成元素からなる複合酸化物系顔料の合計含有量が上記の範囲内となるように適宜定めることができる。
【００２７】
また、複合酸化物系顔料として、クロム及びアンチモンを含有しない複合酸化物顔料を用いることがより好ましい。Ｔｉ−Ｓｂ（ＩＩＩ）−Ｃｒを主成分とする構成元素からなる複合酸化物系顔料のようなクロムやアンチモンを含有する複合酸化物系顔料は、安定な構造を有し、有害性が低いという特性を有するものの、かかる複合酸化物系顔料に含まれるクロム、アンチモンは環境負荷物質であり、安全性について一部指摘され始めている。従って、クロム及びアンチモンを含有しない複合酸化物系顔料を用いると環境負荷を低減することができるため好ましい。
本発明の好ましい態様は、クロム及びアンチモンを含有しない複合酸化物顔料を含む遮光シートである。
【００２８】
クロム及びアンチモンを含有しない複合酸化物系顔料としては、例えば、アルミニウム、鉄及び酸化チタンを含有する複合酸化物系顔料（例えば、東罐マテリアル・テクノロジー(株)のＢｒｏｗｎ４８）、酸化亜鉛、酸化鉄、カーボンブラック、酸化チタン、シリカを含有する複合酸化物系顔料（例えば、大日精化(株)のＰＥ−Ｍ１５Ｎ７０６５ＢＥ、ＰＥ−Ｍ１６Ｎ００７７ＢＥ）等が挙げられる。これらのクロム及びアンチモンを含有しない複合酸化物系顔料を使用した本発明の遮光シートは、環境負荷をより低減させることができ好ましい。
【００２９】
また、本発明の遮光シートには、上記の複合酸化物系顔料以外に、隠蔽性を上げるために通常使用される顔料（例えば、酸化亜鉛、硫酸バリウム、炭酸カルシウム等）や、一般的に使用される種々の着色顔料（例えば、黄色、赤色又は黒色の酸化鉄等）を添加することができる。
【００３０】
本発明における遮光シートには農業用フィルムに通常使用される各種添加剤を配合することができる。これらの添加剤としては、例えば、防曇剤、防霧剤、耐候性向上剤（ヒンダードアミン系光安定剤、紫外線吸収剤等）、耐候剤、赤外線吸収剤、保温剤、充てん剤、金属の有機酸塩、塩基性有機酸塩および過塩基性有機酸塩、ハイドロタルサイト化合物、エポキシ化合物、β−ジケトン化合物、多価アルコール、ハロゲン酸素酸塩、硫黄系、フェノール系およびホスファイト系などの酸化防止剤、熱安定剤、滑剤、帯電防止剤、着色剤、アンチブロッキング剤、などがあげられる。
【００３１】
本発明の遮光シートに各種添加剤を配合するには、各々必要量秤量し、リボンブレンダー、バンバリーミキサー、加圧ニーダー、ヘンシェルミキサー、スーパーミキサー、単軸又は二軸押出機、ロールなどの配合機や混練機その他従来から知られている配合機、混合機を使用すればよい。このようにして得られた樹脂組成物をフィルム化するには、それ自体公知の方法、例えば、溶融押出し成形法（Ｔダイ法、インフレーション法を含む）、カレンダー加工、ロール加工、押出成型加工、ブロー成型、インフレーション成型、溶融流延法、加圧成型加工、ペースト加工、粉体成型等の方法を好適に使用することができる。
【００３２】
本発明の遮光シートは、不織布、織布、フィルム、ネットのいずれか、またはこれらの複合体の形態をとることができる。以下において、遮光シートがフィルムの形態の場合は、「本発明の遮光フィルム」とも言う。
【００３３】
本発明の遮光フィルムの厚みについては、強度やコストの点で０．０１〜１ｍｍの範囲のものが好ましく、０．０５〜０．５ｍｍのものがより好ましく、更に好ましくは０．０５〜０．２ｍｍである。厚みがこの範囲であれば強度的、成形上、展張作業性の問題のないフィルムを得ることができる。
【００３４】
本発明の遮光フィルムは、単層フィルムとすることもでき、また、３層から５層程度の多層フィルムとすることもできる。３層フィルムを構成する層比としては、成形性や透明性及び強度の点から１／０．５／１〜１／５／１の範囲が好ましく、１／２／１〜１／４／１の範囲がより好ましい。また、外層と内層の比率としては、特に規定されるものではないが、得られるフィルムのカール性から同程度の比率とするのが好ましい。
多層フィルムの場合は、酸化チタン、及び、任意にカーボンブラックや複合酸化物系顔料は、全層に添加してもよく、また一部の層（中間層、又は中間層及び外層等）に添加することもできる。
また、上記の耐候性向上剤（ヒンダードアミン系光安定剤、紫外線吸収剤等）、耐候剤、赤外線吸収剤、保温剤等の各種添加剤についても、全層に添加してもよく、また一部の層（中間層、又は中間層及び外層等）に添加することもできる。
【００３５】
また、本発明の遮光フィルムには、防曇性塗膜及びそれ以外の塗膜を形成することが出来る。例えば、農業用フィルムとしてハウスに被覆した際に内側になる面に防曇性塗膜を、外側になる面に防塵性塗膜を形成しても良い。
【００３６】
防曇性塗膜としては、無機質コロイドゾル及び／又は熱可塑性樹脂等のバインダー樹脂を主成分とする組成物等が挙げられる。好ましくは無機コロイド物質と親水性有機化合物を主成分とした防曇性塗膜や無機コロイド物質とアクリル系樹脂を主成分とする防曇性塗膜を用いることができる。又、バインダー樹脂は添加しなくても良く、コロイダルシリカやコロイダルアルミナ等の無機物を積層しても良い。
【００３７】
無機質コロイドゾルとしては、シリカ、アルミナ、水不溶性リチウムシリケート、水酸化鉄、水酸化スズ、酸化チタン、硫酸バリウム等の無機質水性コロイド粒子を、種々の方法で、水又は親水性媒体中に分散させた、水性ゾルが挙げられる。中でも好ましく用いられるのは、シリカゾルとアルミナゾルで、これらは、単独で用いても併用しても良い。
【００３８】
本発明の遮光シートの別の態様は、ポリオレフィン系フラットヤーンおよび／またはモノフィラメントを用いて形成される遮光シートである。
【００３９】
フラットヤーンは、酸化チタン、及び、任意にカーボンブラックや複合酸化物系顔料を含むポリオレフィン系樹脂組成物をインフレーション法やＴダイ法などで成形することにより製造することができる。好ましくは、酸化チタン、及び任意にカーボンブラック、複合酸化物系顔料を含むポリオレフィン系樹脂組成物から単層または多層のフィルムを成形し、得られたフィルムをスリット加工等により裁断し、さらに必要に応じて延伸することによりフラットヤーンを製造することができる。
一般に、フラットヤーンの厚みは１０〜２００μｍであり、幅は１〜２０ｍｍである。
【００４０】
モノフィラメントは、酸化チタン、及び任意にカーボンブラックや複合酸化物系顔料を含むポリオレフィン系樹脂組成物を押出機でノズルから押出すことにより成形され、さらに必要に応じて延伸することにより製造することができる。
モノフィラメントの繊度は通常１００〜３０００デニールである。
【００４１】
遮光シートのうちの織布はフラットヤーン、モノフィラメント、マルチフィラメント、紡績糸などを単独または組み合せて経糸および緯糸に使用して製織することにより形成され、織構造は平織り、絡み織り、ラッセル織りなどで行うことが可能である。経糸および緯糸の打ち込み本数は最終用途により適宜設定されるが通常０．１〜３０本／２５ｍｍである。また、目ずれを防止するために経緯糸の交点を熱融着やホットメルト接着剤により目止め処理するのが望ましい。
【００４２】
この時の目の大きさは、風通しの良さと、目の隙間を通って地表あるいは作物に到達する制御すべき熱線の量によって異なる。通常 織製時における該フラットヤーンの本数は１〜２０本／２５ｍｍである。 通常２〜１８本／２５ｍｍのものが用いられ、好ましくは４〜１６本／２５ｍｍのものが用いられる。該テープの幅も同様に、風通し、目の大きさによっても異なるが、通常１〜２０ｍｍのものが用いられ、好ましくは２〜８ｍｍのものが用いられる。
【００４３】
また遮光シートのうちの不織布は、該フラットヤーンおよび／またはモノフィラメントを経緯、斜めなど任意の方向に積層して熱融着あるいはホットメルト接着剤などで目止め処理する方法などにより製造することができる。また不織布はスパンボンド法、メルトブロー法、フラッシュ防止法、湿式法などで製造することができ通常繊度は０．００１〜１５ デニール、目付は１０〜６００ｇ／ｍ２である。
【００４４】
フラットヤーンは、酸化チタン、及び任意にカーボンブラックや複合酸化物系顔料を含むポリオレフィン系樹脂フィルムをスリット加工して得ることができる。
【００４５】
本発明の遮光シートは、同一の種類のフラットヤーンおよび／またはモノフィラメントを用いて形成することもでき、また、異なる種類のフラットヤーンおよび／またはモノフィラメントを用いて形成することもできる。従って、２種類以上のフラットヤーンおよび／またはモノフィラメントを用いて形成した遮光シートも本発明の遮光シートに含まれる。また、酸化チタン、及び任意にカーボンブラックや複合酸化物系顔料を含むフラットヤーンおよび／またはモノフィラメントと、酸化チタン、カーボンブラック、複合酸化物系顔料のいずれか１以上を含むフラットヤーンおよび／またはモノフィラメント、及び／又はこれら顔料を含まないフラットヤーンおよび／またはモノフィラメントとを用いて形成した遮光シートも本発明の遮光シートに含まれる。
【００４６】
本発明の遮光シートの１つの側面は、表面に穴を有し、前記穴は、スリット、十字又は斜め十字の形状を有する遮光シートである。
即ち、本発明の遮光シートは、不織布、織布、フィルム、ネットのいずれか、またはこれらの複合体の形態をとることができるが、ネットや寒冷紗は風にあおられにくく、雨水が通りやすいメリットはあるものの、光環境としては不均一になり、一般的には、不使用時の収束性に劣り、コスト的にも不利になる傾向がある。これに対して、フィルム形状の資材は、ネットや寒冷紗の様に不均一な透過特性を有する資材と異なり、均一な透過特性による均一な光環境を設計、設定が可能であり、且つ軽量で、収束性に優れ、コスト的にも有利であることが特徴となる。しかしながら、編目のある不織布、織布、ネットでは雨や光が通る隙間があるのに対して、フィルムの場合には、展張すると雨がフィルム表面に溜まり、その自重によりフィルムが破断する恐れがある。そこで、フィルム形状の遮光シートに穴を設けることにより、雨の通りもよく、均一な透過特性を有し、軽量で、収束性に優れる遮光資材を提供することができる。従って、本発明の遮光シートの１つの好ましい側面は、表面に穴を有するフィルム形状の遮光シートである。
【００４７】
遮光シートの表面に設ける穴の形状として、円、楕円、四角形、菱形、星形、十字形、斜め十字形、スリット等及びこれらの組み合わせを用いることができるが、十字、斜め十字、スリット、又はこれらの組み合わせが好ましい。穴の形状を、スリット、十字、斜め十字の形状にした場合、穴あけ加工時のゴミが出ない上、資材設置下の光環境も均一になるため好ましい。フィルムの開口面積は、風にあおられて破れる可能性、資材下の光環境の均一性等に配慮して、任意に設計することが出来るが、遮光シートの表面に設ける穴の形状として、十字、斜め十字の形状が好ましい。特に巻形状のフィルム原反をロール  ｔｏ  ロールで加工する場合、穴の形状を巻きの流れ方向に対して十字形状にすることで、ロールの巻形状が良好になる上、フィルムの切れ目端部が耳折れしにくく、好ましい。フィルムの穴あき部の切れ目端部が耳折れすると、展張時の開口部が大きくなり、資材下の光環境が不均一になるため、配慮が必要となる。ロールの巻形状が悪くなると、ロールに凹凸ができ、フィルム保管時に局所的に荷重がかかり、フィルムの平滑性が失われるうえ、フィルムの強度低下を招く可能性があり、配慮が必要となる。
【００４８】
フィルムの厚みにもよるが、スリット、十字又は斜め十字の大きさとしては、例えば１００μｍ厚程度のポリオレフィン系フィルムの場合、１辺が１０ｃｍ以下程度であることが好ましく、巻形状を考慮すると、十字形状で１辺が５ｃｍ以下程度であると更に好ましい。１辺の長さは、短すぎると雨の透過性に劣る上、風にあおられ易くなる為、使用する地域、気候、期間等に配慮して設定する必要がある。
【００４９】
遮光シートに穴を設ける頻度としては、任意の頻度で設けることができるが、例えば、略３０ｃｍ×３０ｃｍの単位において約１〜約２０個、好ましくは約２〜約１０個、更に好ましくは約３個〜約５個の頻度で、雨の透過性や風による破れに配慮しながら、任意に設けることができる。
本発明の遮光シートの１つの好ましい側面は、穴の形状が巻きの流れ方向に対して十字形状であり、例えば、十字形状の１辺が５ｃｍ以下程度の場合、略３０ｃｍ×３０ｃｍの単位において約１〜約２０個、好ましくは約２〜約１０個、更に好ましくは約３個〜約５個の頻度で穴が設けられた遮光シートである。
【００５０】
本発明の１つの好ましい態様においては、遮光シートはフィルムの形態であり、表面に穴を有し、前記穴は、スリット、十字又は斜め十字の形状を有する。
【００５１】
本発明の遮光シートは、被覆茶用茶葉の栽培に好適に使用することができる。
【００５２】
本発明のもう１つの態様は、遮光シートの幅方向における端部、好ましくは両端部にハトメ加工がされた部位を有する、遮光シートである。
本発明の更に１つの態様は、遮光シートの幅方向における端部及び中央近傍にハトメ加工がされた部位を有する、遮光シートである。
ハトメ加工がされた部位は、遮光シートの幅方向における端部及び中央近傍に沿って、所定の間隔おきに設けることができる。ハトメ加工は、例えば、端部については、本木工業株式会社の全自動ハトメ機を使用してハトメを打つことができ、中央部については、人の手でハトメを打つことができる。
ここで、遮光シートには前記実施態様１及び２の遮光シートが含まれるが、フィルム形態の遮光シートであることが好ましい。
【００５３】
伝統的に遮光資材を用いた茶の棚栽培は、本ず栽培と呼ばれる、コモや藁を使用した人手による手間がかかる栽培方法で行われてきた。この方法は、人が棚の上に乗り、藁等の自然素材を設置する為、作業場の危険が伴う上、設置作業に経験が必要とされる等問題があった。一方で、黒色化繊を用いた簡易的な棚栽培方法の検討が進められ、金属製ワイヤーやアトラス線と呼ばれる樹脂線を棚に這わせて、吊りカンと呼ばれる金属製の金具で吊った黒色化繊を使用するときに茶の畝上に設置し、不使用時はたたむという方法が普及しつつある。この方法は、作業が簡易であるものの、黒色化繊が収束性に劣り、不使用時に畝上に大きな影を落すうえ、黒色化繊が持つ、遮光特性(透過特性)により、自然素材の様な、テアニンをはじめとする遊離アミノ酸量の多い、旨味成分が多く、且つ、色調にすぐれ、香味成分も豊かなお茶を生産することができなかった。このような黒色化繊による栽培方法の問題点が指摘される中、自然素材を用いた椰子シートを用いた高級茶用遮光資材の資材が提案されるも(特開２０１３−１８８１３８号公報)、素材自体が重く、収束性に著しく劣るなど、その具体的な解決方法が求められていた。
本発明の遮光シートにハトメ加工を施すことにより、黒色化繊で使用されている吊りカンで遮光シートを吊ることができ、容易にかつ強度的にも際切れ等に配慮して展張することができる。
【００５４】
本発明のもう１つの態様は、ハトメ加工がされた部位を治具で固定することにより遮光シートを展張することを特徴とする遮光シートの使用方法である。
遮光シートの使用方法の非限定的例としては、ハトメ加工部分をワッシャーと吊りカンで固定することにより、遮光シートを展張する方法がある。
遮光シート自体は、風にあおられた場合、局所的な力を受けると固定部分の際で破れやすいこともあり、任意のテープ、ワッペン等補強資材を用いた上で、金属製等のハトメ加工を行い、圃場に展張することが好ましい。
遮光シートの使用方法の非限定的例としては、ハトメ加工部分を金属部品と吊りカンで固定することにより、遮光シートを展張する方法がある。金属部品としては任意のものを使用することが出来るが、コスト、強度、入手しやすさを配慮して、ワッシャーを好ましく使用することが出来る。従来から存在する黒寒冷紗を用いた遮光栽培用の棚を利用して、アトラス線に吊りカンと金属部品を用いて、本願記載の遮光資材を固定し、使用時は広げ、不使用時はコンパクトに収束することが出来る。収束性に劣る黒寒冷紗と異なり、本発明の遮光シートは、たたんだ時の体積が小さい為、圃場に影を落とす面積が小さい為、栽培への悪影響を最小限に出来る為、好ましい。また、不使用時の耐候劣化を抑制するために、たたんだ状態の本発明の遮光シートを別の遮光シートで覆うことで、長期間にわたり圃場での使用が可能となる。
【００５５】
本発明の遮光シートは、単独で使用することもでき、または、従来の遮光資材と組み合わせて使用することもできる。本発明の遮光シートを単独で使用する場合は、図１に示すように、一段棚栽培を行うのに好適に用いることができる。また、本発明の遮光シートを従来の遮光資材と組み合わせて使用する場合は、図１に示すように、二段棚栽培を行うのに好適に用いることができる。何れの使用の態様においても、葭簀や藁の透過特性に類似した透過特性を示すことから、被覆茶用茶葉の栽培に用いると、高品質の茶を大量に生産することが可能である。
【実施例】
【００５６】
以下、本発明を実施例、比較例に基づいてさらに詳細に説明するが、本発明はその要旨を越えない限り、以下の例に限定されるものではない。
【００５７】
（１）ポリオレフィン系樹脂多層フィルムの調製
３層インフレーション成形装置として３層ダイに３００ｍｍφ（（株）プラコー製）を用い、押出機はチューブ外中内層を５５ｍｍφ（（株）プラコー製）３台として、外中内層押出し機温度１８０℃、ダイス温度１８０〜１９０℃、ブロー比２．０〜３．０、厚さ０．１０ｍｍにて表１に示した成分からなる３層の積層フィルムを得た。なお、これらのフィルムは、展張時にチューブの端部を切り開いて使用するため、展開した際に製膜時のチューブ外層が展張時には内層（内面）となる。
基材の配合を表１に示す。
【００５８】
【表１】
0006703445.tif 000002
【００５９】
〔配合〕 添加量は各表記載の通りである。
ＨＰ−ＬＤＰＥ：高圧ラジカル法触媒で製造した分岐状ポリエチレン（ＭＦＲ：０．７ｇ／１０分、密度０．９２４）日本ポリケム製ノバテックＬＤ「ＬＦ２４０」
メタロセンＰＥ：メタロセン触媒で製造したエチレン・αオレフィン共重合体（ＭＦＲ：２．０ｇ／１０分、密度０．９１３）日本ポリケム製カーネル「ＫＦ２７０」
ＥＶＡ１：エチレン・酢酸ビニル共重合体（酢酸ビニル含有量１５重量％、ＭＦＲ２ｇ／１０分）
【００６０】
キマソーブ９４４：チバ・スペシャルティ・ケミカルズ社製光安定剤
合成ハイドロタルサイトＡ：協和化学（株）製「ＤＨＴ４Ａ」
エチレン・環状アミノビニル共重合体：日本ポリケム（株）製「ノバテックＬＤ・ＸＪ１００Ｈ」ＭＦＲ＝３ｇ／１０分（１９０℃、ＪＩＳ−Ｋ６７６０） 密度＝０．９３１ｇ／ｃｍ３（ＪＩＳ−Ｋ６７６０）環状アミノビニル化合物含量＝５．１重量％（０．７モル％）孤立して存在する環状アミノビニル化合物の割合＝９０モル％ 融点＝１１１℃
【００６１】
顔料マスターバッチＡ：ブラウン２４系顔料Ａ（藁色顔料）を３０重量％含有するＰＥ系マスターバッチ（大日精化工業（株）製）を使用
顔料マスターバッチＢ：ノンクロム、ノンアンチモン系顔料Ｂ（こげ茶色顔料）を２０重量％含有するＰＥ系マスターバッチ（大日精化工業（株）製）を使用
【００６２】
今回用いた樹脂、添加剤以外の組み合わせ、又は今回と異なるフィルム厚みでも、その要旨を変えない限り、同様の効果が得られる。
【００６３】
［実施例１〜６］
表１で示した多層フィルムの配合において、顔料マスターバッチＡを中間層に３０重量％を添加、顔料マスターバッチＢを中間層に２０重量％を添加し、夫々、実施例１〜６の多層フィルムを調製した。ここで、実施例２〜６では、多層フィルムに図２で示す形状で穴あけ加工を施した。
【００６４】
［比較例１〜３］
市販されている遮光率５０％の黒寒冷紗を、１枚、２枚重ね、３枚重ねの状態で使用し、慣行的に使用される遮光資材の一例として使用した。
【００６５】
［比較例４〜６］
市販されている遮光率７５％の黒い遮光シートを、１枚、２枚重ね、３枚重ねの状態で使用し、慣行的に使用される遮光資材の一例として使用した。
【００６６】
［比較例７］
市販されているよしずに藁をのせて使用し、慣行的に使用される本ず栽培の一例として使用した。
【００６７】
［実施例７〜１０］
実施例３、実施例４の資材を、比較例１、比較例４の資材と組み合わせて使用し、慣行的に使用される二段棚栽培での遮光資材の一例として使用した（図１を参照）。
【００６８】
各々のサンプルについて次のような光学特性測定及び加工性の評価を行った。
【００６９】
（１）全光線透過率
３層インフレーション成形により得られた多層フィルム（ハウス内層側表面に防曇性塗膜を形成（塗工）後）を分光光度計（島津製作所製、ＵＶ−２４５０型：積分球ユニット装着）により測定し、各波長におけるその値を示した。
【００７０】
（２）分光放射計による各波長の照度測定
上記各資材を６０ｃｍ四方〜１００ｃｍ四方程度サンプリングし、幅３５ｃｍ×高さ５０ｃｍ×奥行５５ｃｍの箱の上部前面に開口部（幅３５ｃｍ×縦３５ｃｍ）を作成し、各資材を覆える様にした。分光放射計（英弘精機（株）製、ＭＳ−７２０型）を開口部の下１５ｃｍに設置し、受光部が、太陽光を直接、もしくは上部を覆った各資材を通過した太陽光に当たるように設置した。上記各状態で測定し、各波長における透過光量（Ｉｒｒａｄｉａｎｃｅ（Ｗ／ｍ２／ｓ／μｍ））を示した。
測定は、名古屋市内において、２０１６年６月１５日に実施した。測定の際には、測定前後に、サンプルフィルムを覆わない状態で測定し、照度が安定している（光源の照度が同じ）状態であることを確認しながら、注意深く測定を行い比較を行った。
更に、各資材の各波長照度データを太陽光直接の各波長照度データで割り、１００％表示することにより、各資材の分光放射計での透過率データを計算した。
また、当該透過率データを用いて、３００〜４００ｎｍの紫外線平均透過率、４００〜７００ｎｍの可視光平均透過率、７００ｎｍ／４００ｎｍでの透過率の比（７００ｎｍの透過率／４００ｎｍの透過率）を計算した。
【００７１】
（３）加工性
（ｉ）巻き形状
上記で得られたフィルム表面に十字もしくは×印の切れ目を設ける加工において、３インチの紙芯に加工後フィルムを１００ｍ巻き付ける過程での巻外観を目視にて以下の評価基準によって評価した。
◎：巻状態に凹凸が全く認められない。
○：巻状態に凹凸がわずかに認められるものの、フィルムの平滑性を全く損なわない程度。
△：巻状態に凹凸が認められるものの、フィルムの平滑性を殆ど損なわない程度。
×：巻状態に凹凸が認められ、フィルムの平滑性が損なわれ、巻出し、巻き取り作業に支障が出る程度。
【００７２】
（ｉｉ）耳折れ
上記で得られたフィルム表面に十字もしくは×印の切れ目を設ける加工において、３インチの紙芯に加工後フィルムを１００ｍ巻き付ける過程で、切れ目の端部が耳折れするか、目視にて以下の評価基準によって評価した。
○：耳折れが発生せず、フィルムも平滑な状態を保つ。
△：切れ目端部が巻外側にやや出っ張るものの、フィルムが折り返った状態で巻かれることはない。
×：耳折れが発生し、切れ目端部でフィルムが折り返った状態で巻き込まれ固定される。
【００７３】
（ｉｉｉ）展張時破れ
上記で得られた２ｍ幅のフィルムを、フィルム表面に十字もしくは×印の切れ目を設けた上で、端部を補強テープでシール加工してからハトメ加工し、更に、中央部にパッチテープで補強してからハトメ加工を施して、アトラス線を這わせた棚を三重県松阪市の農場に設置し、アトラス線に吊りカンとワッシャーで吊るして、２０１５年３月〜２０１６年３月の１年間展張した。その際のフィルムの十字もしくは×印の切れ目からの破れ状態を、目視にて以下の評価基準によって評価した。
○：十字もしくは×印の切れ目から破れが全く発生しない。
×：十字もしくは×印の切れ目から破れが発生する。
【００７４】
（ｉｖ）光の抜けにくさ
上記で得られたフィルムを２ｍの高さに水平に展張した場合に、地面に映る影の状態を、目視にて以下の評価基準によって評価した。
○：十字もしくは×印の切れ目の端部が垂れ下がらず、切れ目からの透過光が殆どない。
△：十字もしくは×印の切れ目からの光の透過が若干認められるものの、耳折れによる光の透過は殆ど発生しない。
×：十字もしくは×印の切れ目が自重で垂れ下がる、もしくは耳折れにより、フィルムを透過しない太陽からの直達光が地面に映る。
【００７５】
上記各資材についての評価結果を表２〜表８に示す。また、各資材の光透過特性を図３〜図７に示す。
【００７６】
【表２】
0006703445.tif 000003
【００７７】
【表３】
0006703445.tif 000004
【００７８】
【表４】
0006703445.tif 000005
【００７９】
【表５】
0006703445.tif 000006
【００８０】
【表６】
0006703445.tif 000007
【００８１】
【表７】
0006703445.tif 000008
【００８２】
【表８】
0006703445.tif 000009
【００８３】
図１に示すように、実施例２〜実施例４の遮光フィルムは、４００ｎｍ以下の紫外線を実質的に透過せず、４００〜７００ｎｍにおける分光光度計による全光線透過率の平均値が３０％以下であり、また、４００〜７００ｎｍにおける分光放射計による透過率の平均値が３０％以下である。従って、実施例２〜実施例４の遮光フィルムは、葭簀や藁の透過特性に類似した透過特性を有するものである（図７参照）。また、フィルム表面に穴を設けた実施例２〜実施例６の遮光フィルムは、加工性が良好であることから、簡易に展張することが可能で、取り扱いが良好である。
【００８４】
また、図８に示すように、本発明の遮光フィルム（実施例３、実施例４の資材）を、比較例１、比較例４の資材と組み合わせて使用した場合（図１の左から２番目の使用態様）も、葭簀や藁の透過特性に類似した透過特性を有する。
【００８５】
従って、本発明の遮光フィルムは単独で用いても、従来の遮光資材と組み合わせて使用しても、葭簀や藁の透過特性に類似した透過特性を有することから、被覆茶用茶葉の栽培に用いると、高品質の茶を大量に生産することが可能である。
【図１】
0006703445.tif 000010
【図２】
0006703445.tif 000011
【図３】
0006703445.tif 000012
【図４】
0006703445.tif 000013
【図５】
0006703445.tif 000014
【図６】
0006703445.tif 000015
【図７】
0006703445.tif 000016
【図８】
0006703445.tif 000017